(57)【要約】【課題】  より少ない工程で製造し得る繊維強化樹脂成形体の製造方法を提供すること。【解決手段】  繊維強化樹脂成形体１０の製造方法は、ＵＤテープ製造工程と押出成形工程とを含む。ＵＤテープ製造工程でＵＤテープ１００が製造される。押出成形工程では、ＵＤテープ製造工程で製造されたＵＤテープ１００が第二押出装置７からの溶融した熱可塑性樹脂Ｓと共に第二押出ダイス８に導入される。第二押出ダイス８内で、熱可塑性樹脂Ｓの断面形状が所定の断面形状に成形されるとともに、ＵＤテープ１００と熱可塑性樹脂Ｓが合流し、ＵＤテープ１００と合流した熱可塑性樹脂Ｓの樹脂圧によってＵＤテープ１００が所定の断面形状に成形された熱可塑性樹脂Ｓの所定領域に接合される。所定領域に接合されたＵＤテープ１００とともに所定の断面形状に成形された熱可塑性樹脂Ｓが第二押出ダイス８から排出されることにより、繊維強化樹脂成形体１０が押出成形される。【選択図】  図４
2018030318.tif 000002
【特許請求の範囲】
【請求項１】
一方向に引き揃えられた複数の繊維により構成される繊維束に樹脂が含浸されてなる一方向繊維強化部材を製造する第一工程と、
前記第一工程にて製造された前記一方向繊維強化部材を溶融した熱可塑性樹脂と共に押出ダイスに導入し、前記押出ダイス内で、前記熱可塑性樹脂の断面形状を所定の断面形状に成形するとともに、前記一方向繊維強化部材と前記熱可塑性樹脂とを合流させ、前記一方向繊維強化部材と合流した前記熱可塑性樹脂の樹脂圧によって前記一方向繊維強化部材を前記所定の断面形状に成形された前記熱可塑性樹脂の所定領域に接合し、前記所定領域に接合された前記一方向繊維強化部材とともに前記所定の断面形状に成形された前記熱可塑性樹脂を前記押出ダイスから排出することにより、前記繊維強化樹脂成形体を押出成形する第二工程と、
を含む、
繊維強化樹脂成形体の製造方法。
【請求項２】
請求項１に記載の繊維強化樹脂成形体の製造方法において、
前記第一工程は、
前記繊維束に熱可塑性樹脂を塗布する塗布工程と、
前記塗布工程にて熱可塑性樹脂が塗布された前記繊維束と、追加樹脂としての溶融した熱可塑性樹脂とを共に押出ダイスに導入し、前記押出ダイス内で前記熱可塑性樹脂が塗布された前記繊維束に前記追加樹脂を所定の樹脂圧で押し付けることにより、前記繊維束内に熱可塑性樹脂を含浸させる押出含浸工程と、
を含む、
繊維強化樹脂成形体の製造方法。
【請求項３】
請求項２に記載の繊維強化樹脂成形体の製造方法において、
前記押出含浸工程が、前記第二工程と同時に実施される、
繊維強化樹脂成形体の製造方法。
【請求項４】
一方向に引き揃えられた複数の繊維により構成される繊維束に熱可塑性樹脂を塗布する塗布工程と、
前記塗布工程にて熱可塑性樹脂が塗布された前記繊維束と、追加樹脂としての溶融した熱可塑性樹脂とを共に押出ダイスに導入し、前記押出ダイス内で前記熱可塑性樹脂が塗布された前記繊維束に前記追加樹脂を所定の樹脂圧で押し付けることにより、前記繊維束内に熱可塑性樹脂を含浸させる押出含浸工程と、
を含む、
一方向繊維強化部材の製造方法。
【請求項５】
請求項４に記載の一方向繊維強化部材の製造方法において、
前記塗布工程は、熱可塑性樹脂粒子が水に分散されてなる水分散性エマルジョンを、前記繊維束に塗布するエマルジョン塗布工程と、
前記水分散性エマルジョンが塗布された前記繊維束を乾燥させる乾燥工程と、
を含む、
一方向繊維強化部材の製造方法。
【発明の詳細な説明】
【技術分野】
【０００１】
本発明は、繊維強化樹脂成形体の製造方法、及び、一方向繊維強化部材の製造方法に関する。
【背景技術】
【０００２】
一方向に引き揃えられた複数の繊維により構成される繊維束に樹脂が含浸されてなる一方向繊維強化部材は、例えばＵＤテープのような補強部材として用いられる。このような一方向繊維強化部材は、例えば各種の樹脂成形体に取り付けられる。樹脂成形体に一方向繊維強化部材が取り付けられることによって、樹脂成形体が補強される。一方向繊維強化部材が取り付けられることによって補強された樹脂成形体を、本明細書では、繊維強化樹脂成形体と呼ぶ。
【０００３】
特許文献１は、厚膜状の一方向繊維強化部材で補強された樹脂成形体（繊維強化樹脂成形体）の製造方法を開示する。特許文献１によれば、薄膜状の一方向繊維強化部材（薄膜Ａ）を複数枚積層し、さらに積層体を２００℃で３分間予熱して軟化させる。そして、軟化した積層体に樹脂成形材料を重ねてスタンピング成形することにより、厚膜状の一方向繊維強化部材で補強された樹脂成形体（繊維強化樹脂成形体）が製造される（実施例７）。
【先行技術文献】
【特許文献】
【０００４】
【特許文献１】特開平４―２５９５１５号公報
【発明の概要】
【０００５】
（発明が解決しようとする課題）
特許文献１に記載の繊維強化樹脂成形体の製造方法によれば、一方向繊維強化部材の積層体を成形する成形型（プリフォーム成形型）と、積層体と樹脂成形材料とを重ねてスタンピングするための成形型（スタンピング成形型）が異なるため、一方向繊維強化部材の積層体をプリフォーム成形型からスタンピング成形型に移し替える間に、一方向繊維強化部材が冷却固化してしまう。そのため、スタンピング成形前に、予めプリフォーム成形型で成形された積層体を一旦加熱（予熱）して軟化させる必要がある。つまり、特許文献１に記載の繊維強化樹脂成形体は、一方向繊維強化部材の積層工程と、積層体の加熱工程と、加熱された積層体と樹脂成形材料とを重ね合わせてスタンピングするスタンピング工程を経て製造される。このため、繊維強化樹脂成形体を得るために必要な工程数が多い。また、積層体を樹脂成形材料と重ね合わせてスタンピングする際に、外部から空気を巻き込むことにより両者の接合界面にボイドが生じる可能性が高い。そのため、一方向繊維強化部材と樹脂成形体との良好な接合界面を得ることができず、その結果、製造された繊維強化樹脂成形体の強度が低下する虞がある。
【０００６】
本発明は、より少ない工程で製造することができる繊維強化樹脂成形体の製造方法を提供すること、及び、そのように製造された繊維強化樹脂成形体に用いられる一方向繊維強化部材の製造方法を提供することを、目的とする。
【０００７】
（課題を解決するための手段）
本発明は、一方向に引き揃えられた複数の繊維により構成される繊維束に樹脂が含浸されてなる一方向繊維強化部材（１００）を製造する第一工程と、第一工程にて製造された一方向繊維強化部材を溶融した熱可塑性樹脂（Ｓ）と共に押出ダイス（８）に導入し、押出ダイス内で、熱可塑性樹脂の断面形状を所定の断面形状に成形するとともに、一方向繊維強化部材と熱可塑性樹脂とを合流させ、一方向繊維強化部材と合流した熱可塑性樹脂の樹脂圧によって一方向繊維強化部材を所定の断面形状に成形された熱可塑性樹脂の所定領域に接合し、所定領域に接合された一方向繊維強化部材とともに所定の断面形状に成形された熱可塑性樹脂を押出ダイスから排出することにより、繊維強化樹脂成形体（１０）を押出成形する第二工程と、を含む、繊維強化樹脂成形体の製造方法を提供する。
【０００８】
本発明によれば、第一工程にて一方向繊維強化部材が製造され、第一工程に引き続いて行われる第二工程にて、一方向繊維強化部材と溶融した熱可塑性樹脂とが共に押出ダイスに導入される。そして、この押出ダイスを用いて繊維強化樹脂成形体が押出成形により製造される。第二工程にて押出ダイスを用いて繊維強化樹脂成形体が押出成形されるため、第一工程にて製造された一方向繊維強化部材をそのまま第二工程に用いられる押出ダイスに導入することができる。つまり、一方向繊維強化部材の製造とそれを用いた繊維強化樹脂成形体の製造を、連続的に実行することができる。このため、第二工程の実施前に一方向繊維強化部材を軟化させるためにこれを加熱（予熱）する工程を要しない。従って、従来に比べて少ない工程で、繊維強化樹脂成形体を製造することができる。さらに、押出ダイス内で一方向繊維強化部材が熱可塑性樹脂に接合されるため、両者の接合時に外部から気泡が巻き込まれにくい。また、仮に気泡が巻き込まれた場合であっても、一方向繊維強化部材と熱可塑性樹脂との接合時に一方向繊維強化部材に作用する熱可塑性樹脂の樹脂圧によって、巻き込まれた気泡を排除することができる。そのため、一方向繊維強化部材と熱可塑性樹脂との接合界面でのボイドの発生を効果的に抑制することができる。
【０００９】
また、本発明において、第一工程は、繊維束に熱可塑性樹脂を塗布する塗布工程と、塗布工程にて熱可塑性樹脂が塗布された繊維束と、追加樹脂（Ｒ）としての溶融した熱可塑性樹脂とを共に押出ダイス（６）に導入し、押出ダイス内で熱可塑性樹脂が塗布された繊維束に追加樹脂を所定の樹脂圧で押し付けることにより、繊維束内に熱可塑性樹脂を含浸させる押出含浸工程と、を含むとよい。これによれば、熱可塑性樹脂が塗布された繊維束に追加樹脂を押出ダイス内で押し付けて熱可塑性樹脂を繊維束に含浸させることにより、厚膜状の一方向繊維強化樹材が製造される。こうして製造された厚膜状の一方向繊維強化を用いて繊維強化樹脂成形体を製造することにより、補強効果の高い繊維強化樹脂成形体を得ることができる。
【００１０】
押出含浸工程は、第二工程と同時に実施されてもよい。つまり、押出含浸工程に用いられる押出ダイスと、第二工程に用いられる押出ダイスが共通の押出ダイスであってもよい。これによれば、厚膜状の一方向繊維強化部材により補強された繊維強化樹脂成形体を、一つの押出ダイスを用いて簡単に製造することができる。
【００１１】
この場合、押出含浸工程で用いられる熱可塑性樹脂と、第二工程で用いられる熱可塑性樹脂が同じであってもよい。押出含浸工程に用いられる押出ダイスと第二工程に用いられる押出ダイスが共通であって、且つ、押出含浸工程で用いられる熱可塑性樹脂（追加樹脂）と第二工程で用いられる熱可塑性樹脂が同じである場合、第二工程は、第一工程の押出含浸工程を含むように構成される。つまり、この場合、第二工程では、第一工程の塗布工程にて熱可塑性樹脂が塗布された繊維束（Ｆ４）を溶融した熱可塑性樹脂と共に押出ダイス（９）に導入し、押出ダイス内で、熱可塑性樹脂の断面形状を所定の断面形状に成形するとともに、繊維束と熱可塑性樹脂とを合流させ、繊維束と合流した熱可塑性樹脂の樹脂圧によって繊維束内に熱可塑性樹脂を含浸することにより一方向繊維強化部材（１００）を成形し、成形した一方向繊維強化部材を所定の断面形状に成形された熱可塑性樹脂の所定領域に接合し、所定領域に接合された一方向繊維強化部材とともに所定の断面形状に成形された熱可塑性樹脂を押出ダイスから排出することにより、繊維強化樹脂成形体を押出成形する。
【００１２】
また、本発明は、一方向に引き揃えられた複数の繊維により構成される繊維束に熱可塑性樹脂を塗布する塗布工程と、塗布工程にて熱可塑性樹脂が塗布された繊維束（Ｆ４）と、追加樹脂（Ｒ）としての溶融した熱可塑性樹脂とを共に押出ダイス（６）に導入し、押出ダイス内で熱可塑性樹脂が塗布された繊維束に追加樹脂を所定の樹脂圧で押し付けることにより、繊維束内に熱可塑性樹脂を含浸させる押出含浸工程と、を含む、一方向繊維強化部材（１００）の製造方法を提供する。
【００１３】
本発明によれば、予め樹脂が塗布されている繊維束に追加樹脂を押出ダイス内で押し付けることにより、厚膜状の一方向繊維強化部材を製造することができる。また、本発明により製造された厚膜状の一方向繊維強化部材を補強材として熱可塑性樹脂の成形体に押出成形で接合することにより、より補強効果の高い繊維強化樹脂成形体を製造することができる。
【００１４】
この場合、塗布工程は、熱可塑性樹脂粒子が水に分散されてなる水分散性エマルジョンを、繊維束（Ｆ２）に塗布するエマルジョン塗布工程と、水分散性エマルジョンが塗布された繊維束を乾燥させる乾燥工程と、を含むとよい。これによれば、エマルジョン塗布工程にて水に分散された熱可塑性樹脂粒子が繊維束に塗布されることにより、繊維束を構成する複数の繊維の隙間に熱可塑性樹脂粒子が入り込む。そして、その後の押出含浸工程にて繊維束に作用する樹脂圧により、追加樹脂が繊維束に含浸するとともにエマルジョン塗布工程にて塗布された熱可塑性樹脂粒子が繊維束の奥深くまで入り込む。このため、繊維束の厚み方向に均一に熱可塑性樹脂を含浸させることができる。また、厚みの大きい繊維束を用いた場合でも、厚み方向に均一に熱可塑性樹脂を含浸させることができる。つまり、厚みの大きい一方向繊維強化部材を容易に製造することができる。
【００１５】
本発明に係る第二工程で用いられる熱可塑性樹脂は、樹脂成形に用いられる熱可塑性樹脂であれば、その種類を問わない。第二工程で用いられる熱可塑性樹脂として、ＰＰ（ポリプロピレン）樹脂、ＰＡ６（ポリアミド６）樹脂、ＰＡ６，６（ポリアミド６，６）樹脂、ＰＰＳ（ポリフェニレンサルファイド）樹脂、ＰＥＥＫ（ポリエーテルエーテルケトン）樹脂、等を例示することができる。
【００１６】
また、本発明に係る第二工程で用いられる熱可塑性樹脂は、発泡樹脂、或いは多色成形用樹脂であってもよい。さらに、本発明に係る第二工程で用いられる熱可塑性樹脂は、強化繊維を含有していてもよい。熱可塑性樹脂に含有される強化繊維は、一般的に強化繊維として用いられるものであれば、その種類は問わない。強化繊維として、ガラス繊維、炭素繊維、アラミド繊維、植物由来のＣＮＦ（セルロースナノファイバー）等を例示することができる。
【００１７】
また、本発明に係る一方向繊維強化部材は、一方向に引き揃えられた複数の繊維により構成された繊維束と、その繊維束に樹脂が含浸されてなる形態であれば、どのようなものでもよい。この場合において、「一方向に引き揃えられた複数の繊維により構成される繊維束」との表現は、少なくとも一方向に引き揃えられた複数の繊維により構成される繊維束を有していればよいという意味で用いられており、一方向以外の方向に引き揃えられた繊維束を含むことを否定しない。一方向繊維強化部材として、ＵＤ（Ｕｎｉ  Ｄｉｒｅｃｔｉｏｎａｌ）テープ、或いはクロス（織物）等を例示することができる。
【００１８】
また、本発明に係る第二工程にて押出ダイス内で成形される熱可塑性樹脂の所定の断面形状は、円形断面でも良いし、異形断面（非円形断面）でも良い。異形断面として、平板状断面、Ｌ字状断面、中空断面（パイプ状断面、ロ字状断面、田字状断面、日字状断面）等を例示することができる。
【００１９】
また、本発明に係る第二工程にて、一方向繊維強化部材は、所定の断面形状に成形された熱可塑性樹脂の所定領域に接合されていればよい。上記所定領域は、熱可塑性樹脂の表面領域でもよいし内部領域でもよい。なお、熱可塑性樹脂の表面に、ガラス繊維に樹脂が含浸された一方向繊維強化部材を接合して繊維強化樹脂成形体を製造することにより、製造された繊維強化樹脂成形体と金属部材との締結時における電蝕を防止することができる。
【００２０】
また、本発明に係る塗布工程にて繊維束に塗布される熱可塑性樹脂と、本発明に係る押出含浸工程にて用いられる追加樹脂は、相溶性が同じ程度の樹脂であるとよい。
【００２１】
また、本発明に用いられる繊維束を構成する繊維の本数は特に限定されないが、好ましくは、３０００本から６００００本である。繊維の材質も特に限定されない。繊維の材質として、炭素繊維、ガラス繊維、アラミド繊維等を例示することができる。
【図面の簡単な説明】
【００２２】
【図１】第一実施形態に係るＵＤテープの製造工程を製造ラインとともに示す概略図である。
【図２】第二実施形態に係る製造方法により製造される繊維強化樹脂成形体の斜視図である
【図３】第二実施形態に係る製造方法により製造される繊維強化樹脂成形体の長手方向に垂直な断面形状を示す図である。
【図４】第二実施形態に係る繊維強化樹脂成形体の製造工程を製造ラインとともに示す概略図である。
【図５】第二押出ダイス付近の構成を示す斜視図である。
【図６】図５に示す第二押出ダイスを、図５の破線で示す平面Ｐで切断した断面を示す図である。
【図７】図６に示す第二押出ダイス内に熱可塑性樹脂及びＵＤテープが流れている状態を示す断面図である。
【図８】図７のVIII−VIII断面図である。
【図９】第一押出ダイスと第二押出ダイスとが同一の押出ダイスにより構成され、且つ、追加樹脂と押出成形工程で用いられる熱可塑性樹脂が同じである場合における、製造ラインを示す図である。
【図１０】４本のＵＤテープが熱可塑性樹脂とともに第二押出ダイスに導入される例を示す図である。
【発明を実施するための形態】
【００２３】
（第一実施形態）
＜ＵＤテープの製造方法＞
まず、本発明の第一実施形態として、一方向繊維強化部材としてのＵＤテープの製造方法について説明する。図１は、本実施形態に係るＵＤテープの製造工程を製造ラインとともに示す概略図である。図１に示すように、本実施形態に係るＵＤテープの製造方法は、開繊工程と、エマルジョン塗布工程と、乾燥工程と、押出含浸工程と含み、これらの工程がこの順で実行される。エマルジョン塗布工程及び乾燥工程が、本発明の塗布工程に相当する。
【００２４】
開繊工程では、アンコイラ１から引き出された繊維束Ｆ１が開繊される。繊維束Ｆ１は、一方向に引き揃えられた複数の繊維により構成される。繊維束Ｆ１を構成する繊維は、一般的に強化繊維として用いられる繊維であれば、その種類を問わない。例えば、炭素繊維、ガラス繊維、アラミド繊維等により、繊維束Ｆ１を構成することができる。また、繊維束Ｆ１を構成する複数の繊維は、集束剤を介して結合されていて、繊維間の隙間が集束剤により塞がれている。開繊工程は、集束剤により塞がれた繊維間の隙間を僅かに開くために実施される。開繊工程は、例えば、繊維束Ｆ１を８０℃〜１２０℃に加熱された熱ロールに通して加熱した後に、表面に梨地処理が施された対の梨地ロール間に加熱された繊維束Ｆ１を通すことにより実施することができる。梨地ロール間に繊維束Ｆ１が通される際に繊維束Ｆ１が梨地ロールから受ける摩擦力により、繊維束Ｆ１が開繊される。
【００２５】
エマルジョン塗布工程では、開繊工程にて開繊された繊維束Ｆ２に、水分散性エマルジョンが塗布される。エマルジョン塗布工程に用いられる水分散性エマルジョンは、水と、水に分散された熱可塑性樹脂粒子とを含む。水に分散された熱可塑性樹脂粒子として、ＰＰ（ポリプロピレン）樹脂などのポリオレフィン系樹脂、ポリアミド系樹脂等を例示することができるが、この限りではない。エマルジョン塗布工程の実施により、開繊された繊維束に熱可塑性樹脂粒子を含む水分散性エマルジョンが塗布される。このとき、水分散性エマルジョン中の熱可塑性樹脂粒子が、開繊された繊維束Ｆ２を構成する複数の繊維間の隙間内に入り込む。
【００２６】
図１において、エマルジョン塗布工程は、表面に水分散性エマルジョン２が塗布された対のコータロール３，３に繊維束Ｆ２を通すことによって、すなわちタッチロール方式によりなされるが、水分散性エマルジョン２の塗布方法については図１の例に限定されない。例えば、水分散性エマルジョンを繊維束Ｆ２に向かって噴霧することにより、すなわちスプレー方式により、繊維束Ｆ２に水分散性エマルジョンを塗布することができる。また、水分散性エマルジョンの充填槽に繊維束Ｆ２を浸漬することにより、繊維束Ｆ２に水分散性エマルジョンを塗布することができる。
【００２７】
乾燥工程では、エマルジョン塗布工程にて水分散性エマルジョン２が塗布された繊維束Ｆ３を乾燥させる。この場合、熱により水分散性エマルジョン２中の水分を蒸発させることによって、繊維束Ｆ３を乾燥させるのがよい。加熱方法は特に限定されないが、例えば、図１に示すように、所定の温度に加熱された対の熱ロール４，４間に、水分散性エマルジョンが塗布された繊維束Ｆ３を通すことによって、繊維束Ｆ３を乾燥させることができる。加熱温度は、水が蒸発するような温度であればよく、特に、８０℃〜１３０℃であるとよい。
【００２８】
乾燥工程を経た場合、繊維束Ｆ３から水分が除去されるので、繊維束中に熱可塑性樹脂が含浸する。従って、乾燥工程を経た繊維束Ｆ４も、一方向繊維強化部材と言える。なお、エマルジョン塗布工程で塗布される熱可塑性樹脂（粒子）の塗布量は少量であり、塗布・乾燥後は多くの気孔（ボイド）を内部に有した状態になっている。
【００２９】
押出含浸工程では、乾燥工程を経た繊維束Ｆ４に追加樹脂Ｒが含浸される。追加樹脂Ｒは、エマルジョン塗布工程にて繊維束Ｆ２に塗布された水分散性エマルジョンを構成する熱可塑性樹脂粒子と同じ樹脂であるのがよい。
【００３０】
本実施形態では、押出含浸工程に、第一押出装置５及び第一押出ダイス６が用いられる。第一押出装置５は、押出シリンダと、押出シリンダの内部に配された押出スクリューとを備える。押出シリンダ内には、追加樹脂Ｒのペレットが例えばホッパ等を介して供給される。また、押出シリンダの外側周面にヒータが敷設されており、このヒータが作動することで、押出シリンダ内に供給された追加樹脂Ｒのペレットが加熱される。この加熱により、押出シリンダ内の追加樹脂Ｒが溶融する。また、押出シリンダ内で押出スクリューが回転することにより、押出シリンダ内の溶融した追加樹脂Ｒが混錬されるとともに、押出シリンダの前方側に溶融した追加樹脂Ｒが移動する。そして、押出シリンダの先端に取り付けられているノズルから溶融した追加樹脂Ｒが排出される。
【００３１】
第一押出装置５の押出シリンダから排出された溶融した追加樹脂Ｒは、第一押出ダイス６に導入される。また、乾燥工程を経た繊維束Ｆ４も、第一押出ダイス６に導入される。そして、第一押出ダイス６内で、溶融した追加樹脂Ｒが繊維束Ｆ４に所定の樹脂圧で押し付けられる。これにより、繊維束に既に塗布されている熱可塑性樹脂及び追加樹脂Ｒが繊維束内に含浸する。そして、十分な量の熱可塑性樹脂が含浸された繊維束であるＵＤテープ１００（一方向繊維強化部材）が、第一押出ダイス６から排出される。つまり、ＵＤテープ１００が押出成形される。以上の工程を経て、ＵＤテープ１００が製造される。
【００３２】
本実施形態に係るＵＤテープ１００の製造方法によれば、エマルジョン塗布工程にて繊維束に熱可塑性樹脂粒子を含む水分散性エマルジョン２が塗布され、押出含浸工程にて繊維束にさらに熱可塑性樹脂が含浸される。
【００３３】
エマルジョン塗布工程にて繊維束に塗布された水分散性エマルジョン中の熱可塑性樹脂粒子は微小であるので、繊維束を構成する複数の繊維間の隙間に容易に入り込む。
【００３４】
また、エマルジョン塗布工程、乾燥工程の後に、押出含浸工程が実行される。この押出含浸工程にて、追加樹脂Ｒが繊維束Ｆ４に所定の樹脂圧で押し付けられる。これにより、繊維束Ｆ４内への熱可塑性樹脂の含浸が進む。具体的には、押出含浸工程が実行された場合、エマルジョン塗布工程によって既に繊維束に塗布（含浸）されている熱可塑性樹脂が樹脂圧により繊維束の奥深くまで含浸する。一方、繊維束の表面には、追加樹脂が含浸する。
【００３５】
このように、本実施形態では、繊維束に熱可塑性樹脂を含浸させる工程が少なくとも２段階に分けられており、１回目の工程（エマルジョン塗布工程）では、微小の熱可塑性粒子が繊維束に塗布され、２回目の工程（押出含浸工程）では、追加の熱可塑性樹脂が自身の圧力（樹脂圧）により繊維束に押し付けられる。従って、２回目の工程の実行時に、１回目の工程で塗布された熱可塑性樹脂を樹脂圧により繊維束の奥深くまで浸透させることができるとともに、追加樹脂を自身の樹脂圧で繊維束の表面に含浸させることができる。このため、繊維束の厚みが厚い場合であっても、厚み方向に均一に樹脂が含浸されたＵＤテープを製造することができる。
【００３６】
また、本実施形態において、エマルジョン塗布工程にて繊維束に塗布された熱可塑性樹脂粒子は微小であるので、開繊された複数の繊維間の隙間が非常に小さい場合においても、その隙間に熱可塑性樹脂粒子が十分に入り込む。このため、繊維含有率が高い（すなわち開繊後の繊維間の隙間が小さい）繊維束に十分に熱可塑性樹脂を含浸させることができる。つまり、繊維含有率が高く、且つ、厚いＵＤテープを製造することができる。
【００３７】
また、上記したように、エマルジョン塗布工程・乾燥工程後の繊維束Ｆ４は多数のボイドを有する。この点に関し、本実施形態によれば、乾燥工程後の押出含浸工程にて、所定の樹脂圧でもって追加樹脂Ｒが繊維束に押し付けられる。斯かる樹脂圧によりボイドが押し潰されることにより、ボイドの量を低減することができる。これにより、ＵＤテープの空隙率を減少させることができる。よって、製造されるＵＤテープの強度を向上させることができる。
【００３８】
（実施例１）
幅１５〜２０ｍｍの長尺状の炭素繊維束（炭素繊維：ＳＧＬ製  ＳＩＧＲＡＦＩＬ  Ｃ０３０  Ｔ０５０  ＥＰＹ）を８０℃〜１２０℃に加熱された熱ロールに通して炭素繊維束内の集束剤を溶融させた。次いで、表面が凹凸状に梨地処理された梨地ロールに炭素繊維束を通過させた。梨地ロールを炭素繊維束が通過する際に炭素繊維束が梨地ロールから受ける摩擦力によって、炭素繊維束の幅が２８ｍｍ〜３５ｍｍにまで広げられた。このようにして、炭素繊維束を開繊させた（開繊工程）。
【００３９】
その後、熱可塑性樹脂粒子（ポリオレフィン系樹脂粒子或いはポリアミド系樹脂粒子）が水に分散されてなる水分散性エマルジョンが表面に塗布された対のコータロールに開繊後の炭素繊維束を通過させた。このとき０．２ＭＰａの圧力で炭素繊維束が絞られるとともに、炭素繊維束に水分散性エマルジョンが塗布された（エマルジョン塗布工程）。
【００４０】
次いで、エマルジョン塗布工程後の炭素繊維束を８０℃〜１３０℃に加熱された熱ロールに通すことにより、炭素繊維束を乾燥させた。その後、炭素繊維束に塗布されている水分散性エマルジョンに含まれる熱可塑性樹脂粒子の融点以上の温度に加熱された熱ロールに炭素繊維束を通した。このとき０．５Ｍｐａの圧力を炭素繊維束に加えることにより、炭素繊維束内に熱可塑性樹脂を含浸させた（乾燥工程）。
【００４１】
その後、押出ダイス内に乾燥工程後の炭素繊維束を導入した。このとき、水分散性エマルジョン中の熱可塑性樹脂と同一の熱可塑性樹脂を、追加樹脂として、押出装置から押出ダイス内に所定の樹脂圧でもって炭素繊維束とともに導入した。これにより、押出ダイス内で所定の樹脂圧で追加樹脂が炭素繊維束に押し付けられて、炭素繊維束に追加樹脂が含浸されるとともに、追加樹脂が含浸された炭素繊維束が押出成形された（押出含浸工程）。以上の工程を経て、実施例１に係るＵＤテープを製造した。
【００４２】
（比較例１）
押出含浸工程を省略したことを除き、実施例１と同様な方法により、比較例１に係るＵＤテープを製造した。つまり、実施例１に示す開繊工程、エマルジョン塗布工程、乾燥工程を経て、比較例１に係るＵＤテープを製造した。
【００４３】
（比較例２）
エマルジョン塗布工程及び乾燥工程を省略したことを除き、実施例１と同様な方法により、比較例２に係るＵＤテープを製造した。つまり、実施例１に示す開繊工程、押出含浸工程を経て、比較例２に係るＵＤテープを製造した。
【００４４】
実施例１、比較例１、及び比較例２にて製造した一方向繊維強化部材の繊維含有率（ｗｔ％）、厚さ（ｍｍ）、空隙率（％）を、それぞれ求めた。
【００４５】
ここで、繊維含有率とは、製造したＵＤテープの単位質量当たりに占める炭素繊維の質量比である。この場合において、ＵＤテープの製造に使用した炭素繊維の単位長さ当たりの質量は３．３ｇ／ｍであるので、繊維含有率の算出においては、製造したＵＤテープを２０ｃｍ（０．２ｍ）の長さに切断し、切断したＵＤテープの重量Ｗを計測し、次式
３．３×０．２／Ｗ×１００
を用いて繊維含有率を算出した。
【００４６】
また、厚さとは、製造したＵＤテープの厚さのうち、十分に樹脂が含浸していることが確認できる部分における厚さである。また、空隙率の測定に当たり、製造したＵＤテープをエポキシ樹脂で固定した後に、観察面（ＵＤテープの断面）を研磨し、研磨した観察面を顕微鏡で観察した。また、観察面を画像解析で２値化し、２値化後の画像に基づいて、空隙率を算出した。各例に係るＵＤテープの繊維含有率、厚さ、空隙率の測定結果を表１に示す。
【表１】
2018030318.tif 000003
【００４７】
表１からわかるように、実施例１に係るＵＤテープの繊維含有率は比較例２に係るＵＤテープの繊維含有率よりも高い。また、実施例１に係るＵＤテープの厚さは、比較例１及び２に係るＵＤテープの厚さよりも厚い。さらに、実施例１に係るＵＤテープの空隙率は、比較例１及び２に係るＵＤテープの空隙率よりも小さい。
【００４８】
以上のことから、実施例１によれば、繊維含有率が７０ｗｔ％以上、厚さが０．７ｍｍ以上、空隙率が２％以下のＵＤテープを製造できることがわかる。
【００４９】
（第二実施形態）
＜繊維強化樹脂成形体の製造方法＞
次に、本発明の第二実施形態として、繊維強化樹脂成形体の製造方法について説明する。図２は、本実施形態に係る製造方法により製造される繊維強化樹脂成形体１０の斜視図である。図２に示すように、繊維強化樹脂成形体１０は長尺状に形成されており、長手方向に垂直な断面形状が、長手方向に沿ってほぼ一定であるように構成される。なお、繊維強化樹脂成形体１０の断面形状は、長手方向に沿って完全に一定である必要はなく、例えば、長手方向に沿って断面形状が徐々に変化（徐変）するように構成されていてもよい。
【００５０】
図３は、繊維強化樹脂成形体１０の長手方向に垂直な断面形状を示す図である。図３に示すように、繊維強化樹脂成形体１０は、図３の上下方向に離間して対面配置した上側壁部１１及び下側壁部１２と、図３の左右方向に離間して対面配置した左側壁部１３及び右側壁部１４と、上側壁部１１と下側壁部１２との間に設けられた中間壁部１５とを有する。
【００５１】
上側壁部１１の図３において左方端が左側壁部１３の上方端に接続され、上側壁部１１の図３において右方端が右側壁部１４の上方端に接続される。また、下側壁部１２の図３において左方端が左側壁部１３の下方端に接続され、下側壁部１２の図３において右方端が右側壁部１４の下方端に接続される。従って、上側壁部１１、下側壁部１２、左側壁部１３及び右側壁部１４によって、四角形状の断面が形成される。
【００５２】
中間壁部１５は、その一方面が上側壁部１１に対面し、その他方面が下側壁部１２に対面するように、４つの側壁部１１，１２，１３，１４に囲まれた空間内に配設される。また、中間壁部１５の図３における左方端が、左側壁部１３の上下方向における中間位置に接続され、中間壁部１５の図３における右方端が、右側壁部１４の上下方向における中間位置に接続される。上側壁部１１、下側壁部１２、左側壁部１３、右側壁部１４、及び中間壁部１５により、繊維強化樹脂成形体１０の断面形状が図３に示すような形状にされる。以下において、図３に示すような断面形状を、「日字形状」と呼ぶ場合もある。
【００５３】
繊維強化樹脂成形体１０は、熱可塑性樹脂により成形される部分（樹脂成形部）と、補強体としてのＵＤテープ１００とを備える。ＵＤテープ１００により樹脂成形部が補強される。繊維強化樹脂成形体１０の上側壁部１１、下側壁部１２、及び中間壁部１５は、熱可塑性樹脂のみにより構成される。一方、左側壁部１３及び右側壁部１４は、熱可塑性樹脂により構成される部分と、ＵＤテープ１００により構成される部分とを有する。
【００５４】
ＵＤテープ１００は、図３に示すように、左側壁部１３及び右側壁部１４の内部に長手方向に沿って配設され、これらの壁部の内部でこれらの壁部に接合される。このようにＵＤテープ１００は樹脂成形部に埋設されているので、繊維強化樹脂成形体１０の断面形状（日字形状）は、熱可塑性樹脂により構成される部分（樹脂成形部）の断面形状と言える。そして、そのような断面形状を有する樹脂成形部の内部にＵＤテープ１００が樹脂成形部と接合された状態で配設される。なお、ここでいう「接合」とは、ボルト等によって機械的に結合されている態様を表すのではなく、樹脂成形部を構成する熱可塑性樹脂とＵＤテープに含まれる熱可塑性樹脂が溶着する態様を表す。
【００５５】
図４は、繊維強化樹脂成形体１０の製造工程を製造ラインとともに示す概略図である。図４に示すように、繊維強化樹脂成形体１０は、ＵＤテープ製造工程と、押出成形工程を経て製造される。ＵＤテープ製造工程が本発明の第一工程に相当し、押出成形工程が本発明の第二工程に相当する。
【００５６】
ＵＤテープ製造工程では、ＵＤテープ１００が製造される。このＵＤテープ製造工程は、上記第一実施形態に係るＵＤテープの製造方法で説明した各工程、具体的には、開繊工程、エマルジョン塗布工程、乾燥工程、及び押出含浸工程を含む。これらの各工程についての説明は省略する。
【００５７】
押出成形工程では、繊維強化樹脂成形体１０が押出成形により製造される。この押出成形工程では、図４に示すように、第二押出装置７と、第二押出ダイス８が用いられる。第二押出装置７は、押出シリンダ及び押出シリンダの内部に配設された押出スクリューを備える。押出シリンダ内には、樹脂成形部を構成する熱可塑性樹脂のペレットが例えばホッパ等を介して供給される。また、押出シリンダの外側周面にヒータが敷設されており、このヒータが作動することで、押出シリンダ内に供給された熱可塑性樹脂のペレットが加熱される。この加熱により、押出シリンダ内の熱可塑性樹脂が溶融する。また、押出シリンダ内で押出スクリューが回転することにより、押出シリンダ内の溶融した熱可塑性樹脂が混錬されるとともに、押出シリンダの前方側に溶融した熱可塑性樹脂が移動する。そして、押出シリンダの先端に取り付けられているノズルから溶融した熱可塑性樹脂が排出される。
【００５８】
第二押出装置７から排出された熱可塑性樹脂は、第二押出ダイス８に導入される。また、第二押出ダイス８には、第二押出装置７から排出された熱可塑性樹脂Ｓとともに、ＵＤテープ製造工程にて製造されたＵＤテープ１００も導入される。本実施形態においては、２つの別個の製造ラインでそれぞれ製造された２本のＵＤテープ１００が、第二押出ダイス８に導入される。
【００５９】
図５は、第二押出ダイス８付近の構成を示す斜視図である。図４及び図５に示すように、第二押出装置７の先端部が第二押出ダイス８に連結される。第二押出装置７の先端部から排出される加熱溶融された熱可塑性樹脂は、第二押出ダイス８の材料供給面８ａ側から第二押出ダイス８に導入される。また、第二押出装置７を挟むように、ＵＤテープ製造工程（ＵＤテープ製造ライン）にて製造された２本のＵＤテープ１００が配置している。これらのＵＤテープ１００も第二押出ダイス８の材料供給面８ａ側からそれぞれ第二押出ダイス８に導入される。そして、第二押出ダイス８の材料供給面８ａとは反対側の製品排出面８ｂ側から、繊維強化樹脂成形体１０が排出される。
【００６０】
図６は、図５に示す第二押出ダイス８を、図５の破線で示す平面Ｐで切断した断面を示す図である。図６に示すように、第二押出ダイス８は、第一金属プレート８１、第二金属プレート８２、第三金属プレート８３を備え、これらの金属プレートをこの順に重ね合わせてボルト等により締結することにより、構成される。従って、第一金属プレート８１の一表面及び第三金属プレート８３の一表面が、第二押出ダイス８の対向する２つの表面を構成する。上記対向する２つの表面のうち、第一金属プレート８１の一表面が第二押出ダイス８の材料供給面８ａを構成し、第三金属プレート８３の一表面が第二押出ダイス８の製品排出面８ｂを構成する。
【００６１】
各金属プレート内には、複数の流路が形成される。具体的には、第一金属プレート８１内に、樹脂導入流路８１ａ、第一分岐樹脂流路８１ｂ、第二分岐樹脂流路８１ｃ、第三分岐樹脂流路８１ｄ、第四分岐樹脂流路８１ｅ、第一ＵＤテープ導入流路８１ｆ、第二ＵＤテープ導入流路８１ｇが形成される。第二金属プレート８２内に、第一接続流路８２ａ、第二接続流路８２ｂ、第一合流流路８２ｃ、第二合流流路８２ｄが形成される。第三金属プレート８３内に、第三合流流路８３ａ及び第四合流流路８３ｂが形成される。
【００６２】
第一金属プレート８１の材料供給面８ａに、第一金属プレート８１内に形成された樹脂導入流路８１ａ、第一ＵＤテープ導入流路８１ｆ、及び第二ＵＤテープ導入流路８１ｇ、のそれぞれの一方の端部が開口する。第一ＵＤテープ導入流路８１ｆの開口位置と第二ＵＤテープ導入流路８１ｇの開口位置は、樹脂導入流路８１ａの開口位置を挟んで対称的に位置する。
【００６３】
樹脂導入流路８１ａには、第二押出装置７から排出された熱可塑性樹脂が導入される。また、第一ＵＤテープ導入流路８１ｆ及び第二ＵＤテープ導入流路８１ｇには、それぞれ、ＵＤテープ１００が導入される。
【００６４】
また、第一金属プレート８１内で、樹脂導入流路８１ａの他方の端部に、第一分岐樹脂流路８１ｂ、第二分岐樹脂流路８１ｃ、第三分岐樹脂流路８１ｄ及び第四分岐樹脂流路８１ｅのそれぞれの一方の端部が接続される。各分岐樹脂流路（８１ｂ、８１ｃ、８１ｄ、８１ｅ）の他方の端部は、第一金属プレート８１の材料供給面８ａとは反対側の面であって第二金属プレート８２に対面する側の面に開口する。
【００６５】
なお、図６において、第一分岐樹脂流路８１ｂと第一ＵＤテープ導入流路８１ｆが交差し、第四分岐樹脂流路８１ｅと第二ＵＤテープ導入流路８１ｇが交差している。それぞれの交差位置において交差する流路が合流しないように、樹脂流路（第一分岐樹脂流路８１ｂ、第四分岐樹脂流路８１ｅ）がＵＤテープ導入流路（第一ＵＤテープ導入流路８１ｆ、第二ＵＤテープ導入流路８１ｇ）に対して迂回している。
【００６６】
第二金属プレート８２内に形成された第一接続流路８２ａ、第二接続流路８２ｂ、第一合流流路８２ｃ、第二合流流路８２ｄのそれぞれの一方の端部は、第二金属プレート８２の表面であって第一金属プレート８１に対面する側の面に開口し、それぞれの他方の端部は、第二金属プレート８２の表面であって第三金属プレート８３に対面する側の面に開口する。
【００６７】
第一金属プレート８１内に形成された第一分岐樹脂流路８１ｂの他方の端部開口は、第二金属プレート８２内に形成された第一接続流路８２ａの一方の端部開口に対面する。このため、第一分岐樹脂流路８１ｂは第一接続流路８２ａに連通する。第一金属プレート８１内に形成された第二分岐樹脂流路８１ｃの他方の端部開口及び第一ＵＤテープ導入流路８１ｆの他方の端部開口は、第二金属プレート８２内に形成された第一合流流路８２ｃの一方の端部開口にそれぞれ対面する。このため、第二分岐樹脂流路８１ｃ及び第一ＵＤテープ導入流路８１ｆは、共に、第一合流流路８２ｃに連通する。第一金属プレート８１内に形成された第三分岐樹脂流路８１ｄの他方の端部開口及び第二ＵＤテープ導入流路８１ｇの他方の端部開口は、第二金属プレート８２内に形成された第二合流流路８２ｄの一方の端部開口にそれぞれ対面する。このため、第三分岐樹脂流路８１ｄ及び第二ＵＤテープ導入流路８１ｇは、共に、第二合流流路８２ｄに連通する。第一金属プレート８１内に形成された第四分岐樹脂流路８１ｅの他方の端部開口は、第二金属プレート８２内に形成された第二接続流路８２ｂの一方の端部開口に対面する。このため、第四分岐樹脂流路８１ｅは、第二接続流路８２ｂに連通する。
【００６８】
第三金属プレート８３内に形成された第三合流流路８３ａの一方の端部及び第四合流流路８３ｂの一方の端部は、共に、第三金属プレート８３の表面であって第二金属プレート８２に対面する側の面に開口する。また、第三合流流路８３ａの他方の端部及び第四合流流路８３ｂの他方の端部は、共に、第三金属プレート８３の製品排出面８ｂに開口する。
【００６９】
第二金属プレート８２内に形成された第一接続流路８２ａの他方の端部開口及び第一合流流路８２ｃの他方の端部開口は、共に、第三金属プレート８３内に形成された第三合流流路８３ａの一方の端部開口に対面する。このため、第一接続流路８２ａ及び第一合流流路８２ｃは、第三合流流路８３ａに連通する。また、第二金属プレート８２内に形成された第二接続流路８２ｂの他方の端部開口及び第二合流流路８２ｄの他方の端部開口は、共に、第三金属プレート８３内に形成された第四合流流路８３ｂの一方の端部開口に対面する。このため、第二接続流路８２ｂ及び第二合流流路８２ｄは、第四合流流路８３ｂに連通する。
【００７０】
また、第二金属プレート８２及び第三金属プレート８３には、エアー流通路８４が形成されている。エアー流通路８４の一方の端部は、第二金属プレート８２の外表面に開口し、他方の端部は、第三金属プレート８３の製品排出面８ｂのうち第三合流流路８３ａの開口位置と第四合流流路８３ｂの開口位置との間の位置に開口する。
【００７１】
なお、図６において、エアー流通路８４は、第二接続流路８２ｂ及び第二合流流路８２ｄに交差している。それぞれの交差位置において交差する流路が合流しないように、樹脂流路（第二接続流路８２ｂ、第二合流流路８２ｄ）がエアー流通路８４に対して迂回している。
【００７２】
図７は、図６に示す第二押出ダイス８内に熱可塑性樹脂及びＵＤテープ１００が流れている状態を示す断面図であり、図８は図７のVIII−VIII断面図である。以下、これらの図（図６、図７、図８）を参照しつつ、本実施形態に係る押出成形工程における第二押出ダイス８内での熱可塑性樹脂及びＵＤテープの流れについて、説明する。
【００７３】
第二押出装置７から排出された溶融した熱可塑性樹脂Ｓは、第二押出ダイス８の材料供給面８ａに開口した樹脂導入流路８１ａに導入される。樹脂導入流路８１ａに導入された熱可塑性樹脂Ｓは、樹脂導入流路８１ａから、第一分岐樹脂流路８１ｂ、第二分岐樹脂流路８１ｃ、第三分岐樹脂流路８１ｄ、及び第四分岐樹脂流路８１ｅに、それぞれ流れる。
【００７４】
また、ＵＤテープ製造工程にて製造された２本のＵＤテープ１００は、第二押出ダイス８の材料供給面８ａに開口した第一ＵＤテープ導入流路８１ｆ及び第二ＵＤテープ導入流路８１ｇにそれぞれ導入される。
【００７５】
第一分岐樹脂流路８１ｂを流れる熱可塑性樹脂Ｓは、第一分岐樹脂流路８１ｂから第一接続流路８２ａに流れる。第二分岐樹脂流路８１ｃを流れる熱可塑性樹脂Ｓは、第二分岐樹脂流路８１ｃから第一合流流路８２ｃに流れる。第三分岐樹脂流路８１ｄを流れる熱可塑性樹脂Ｓは、第三分岐樹脂流路８１ｄから第二合流流路８２ｄに流れる。第四分岐樹脂流路８１ｅを流れる熱可塑性樹脂Ｓは、第四分岐樹脂流路８１ｅから第二接続流路８２ｂに流れる。
【００７６】
また、第一ＵＤテープ導入流路８１ｆに導入されたＵＤテープ１００は、第一ＵＤテープ導入流路８１ｆから第一合流流路８２ｃに流れる。第一合流流路８２ｃには、上述したように第二分岐樹脂流路８１ｃからの溶融した熱可塑性樹脂Ｓも流れる。従って、第一合流流路８２ｃにて、図７に示すように、第一分岐樹脂流路８１ｂからの溶融した熱可塑性樹脂Ｓと第一ＵＤテープ導入流路８１ｆからのＵＤテープ１００が合流する。このとき、第一合流流路８２ｃ内にて、ＵＤテープ１００は溶融した熱可塑性樹脂Ｓの表面に沿って流れる。
【００７７】
また、第二ＵＤテープ導入流路８１ｇに導入されたＵＤテープ１００は、第二ＵＤテープ導入流路８１ｇから第二合流流路８２ｄに流れる。第二合流流路８２ｄには、上述したように第三分岐樹脂流路８１ｄからの溶融した熱可塑性樹脂Ｓも流れる。従って、第二合流流路８２ｄにて、図７に示すように、第三分岐樹脂流路８１ｄからの溶融した熱可塑性樹脂Ｓと第二ＵＤテープ導入流路８１ｇからのＵＤテープ１００が合流する。このとき、第二合流流路８２ｄ内にて、ＵＤテープ１００は溶融した熱可塑性樹脂Ｓの表面に沿って流れる。
【００７８】
第一接続流路８２ａを流れる熱可塑性樹脂Ｓは、第一接続流路８２ａから第三合流流路８３ａに流れる。また、第一合流流路８２ｃを流れる熱可塑性樹脂Ｓ及びＵＤテープ１００は、第一合流流路８２ｃから第三合流流路８３ａに流れる。従って、第三合流流路８３ａにて、図７に示すように、第一接続流路８２ａからの熱可塑性樹脂Ｓと、第一合流流路８２ｃからの熱可塑性樹脂Ｓ及びＵＤテープ１００が合流する。このとき、第三合流流路８３ａ内にて、第一接続流路８２ａからの熱可塑性樹脂Ｓが、第一合流流路８２ｃからのＵＤテープ１００の表面を覆う。このため、第三合流流路８３ａ内のＵＤテープ１００は、熱可塑性樹脂Ｓの内部に配置する。また、第三合流流路８３ａ内にて、ＵＤテープ１００は、合流した熱可塑性樹脂Ｓの樹脂圧を受ける。この樹脂圧によって、ＵＤテープ１００が熱可塑性樹脂Ｓに接合される。
【００７９】
また、第二接続流路８２ｂを流れる熱可塑性樹脂Ｓは、第二接続流路８２ｂから第四合流流路８３ｂに流れる。また、第二合流流路８２ｄを流れる熱可塑性樹脂Ｓ及びＵＤテープ１００は、第二合流流路８２ｄから第四合流流路８３ｂに流れる。従って、第四合流流路８３ｂにて、図７に示すように、第二接続流路８２ｂからの熱可塑性樹脂Ｓと、第二合流流路８２ｄからの熱可塑性樹脂Ｓ及びＵＤテープ１００が合流する。このとき、第四合流流路８３ｂ内にて、第二接続流路８２ｂからの熱可塑性樹脂が、第二合流流路８２ｄからのＵＤテープ１００の表面を覆う。このため、第四合流流路８３ｂ内のＵＤテープ１００は、熱可塑性樹脂Ｓの内部に配置する。また、第四合流流路８３ｂ内にて、ＵＤテープ１００は、合流した熱可塑性樹脂Ｓの樹脂圧を受ける。この樹脂圧によって、ＵＤテープ１００が熱可塑性樹脂Ｓに接合される。
【００８０】
第三合流流路８３ａを流れる熱可塑性樹脂Ｓ及び熱可塑性樹脂Ｓに接合されたＵＤテープ１００は、第三合流流路８３ａの他方の端部開口を通って第二押出ダイス８から排出される。第三合流流路８３ａの他方の端部開口を通って第二押出ダイス８から排出された熱可塑性樹脂Ｓ及びＵＤテープ１００により、繊維強化樹脂成形体１０の左側壁部１３が形成される。また、第四合流流路８３ｂを流れる熱可塑性樹脂Ｓ及び熱可塑性樹脂Ｓに接合されたＵＤテープ１００は、第四合流流路８３ｂの他方の端部開口を通って第二押出ダイス８から排出される。第四合流流路８３ｂの他方の端部開口を通って第二押出ダイス８から排出された熱可塑性樹脂Ｓ及びＵＤテープ１００により、繊維強化樹脂成形体１０の右側壁部１４が構成される。なお、繊維強化樹脂成形体１０の上側壁部１１、下側壁部１２、及び中間壁部１５は、樹脂導入流路８１ａから分岐している図６、図７において図示しない分岐流路を経由して第二押出ダイス８から排出された熱可塑性樹脂により、それぞれ構成される。このようにして、第二押出ダイス８内を通過する熱可塑性樹脂Ｓが分岐及び合流することで、熱可塑性樹脂Ｓが所定の断面形状（日字形状）に成形される。また、第二押出ダイス８内で、ＵＤテープ１００が熱可塑性樹脂Ｓと合流するとともに、合流した熱可塑性樹脂の樹脂圧により、所定断面形状に成形された熱可塑性樹脂Ｓの所定領域に接合される。そして、所定領域に接合されたＵＤテープ１００とともに、所定断面形状の熱可塑性樹脂Ｓが第二押出ダイス８から排出される。
【００８１】
このように、本実施形態に係る繊維強化樹脂成形体１０の製造方法は、ＵＤテープ製造工程（第一工程）と、押出成形工程（第二工程）とを含む。ＵＤテープ製造工程では、ＵＤテープ１００が製造される。押出成形工程では、ＵＤテープ製造工程にて製造されたＵＤテープ１００が第二押出装置７から排出された溶融した熱可塑性樹脂Ｓと共に第二押出ダイス８に導入される。そして、第二押出ダイス８内で、熱可塑性樹脂Ｓの断面形状が所定の断面形状（日字形状）に成形されるとともに、ＵＤテープ１００と熱可塑性樹脂Ｓが合流し、ＵＤテープ１００と合流した熱可塑性樹脂Ｓの樹脂圧によってＵＤテープ１００が所定の断面形状に成形された熱可塑性樹脂Ｓの所定領域（本実施形態では左側壁部１３の内部及び右側壁部１４の内部）に接合される。そして、所定領域に接合されたＵＤテープ１００とともに所定の断面形状（日字形状）に成形された熱可塑性樹脂Ｓが第二押出ダイス８から排出されることにより、繊維強化樹脂成形体１０が押出成形される。
【００８２】
本実施形態によれば、ＵＤテープ製造工程にてＵＤテープ１００が製造され、ＵＤテープ製造工程に引き続いて行われる押出成形工程にて、ＵＤテープ１００が溶融した熱可塑性樹脂Ｓと共に第二押出ダイス８に導入される。そして、この第二押出ダイス８を用いて繊維強化樹脂成形体１０が押出成形により製造される。つまり、本実施形態においては、繊維強化樹脂成形体１０を押出成形するため、その前に製造されたＵＤテープ１００をそのまま押出成形に用いる押出ダイス(第二押出ダイス８）に熱可塑性樹脂Ｓとともに導入させることができる。これにより、ＵＤテープ１００の製造とそれを用いた繊維強化樹脂成形体１０の製造とを連続的に行うことができる。このため、押出成形工程前に、ＵＤテープ１００を軟化させるためにこれを予熱する工程を要しない。よって、従来のようにＵＤテープ１００を加熱（予熱）するための専用の工程を設ける必要がなく、それ故に、従来に比べて少ない工程で、繊維強化樹脂成形体１０を製造することができる。
【００８３】
また、ＵＤテープ１００は、第二押出ダイス８内で熱可塑性樹脂Ｓに接合されるため、両者の接合時に外部から気泡が巻き込まれにくい。また、仮に気泡が巻き込まれた場合であっても、ＵＤテープ１００と熱可塑性樹脂Ｓとの接合時にＵＤテープ１００に作用する熱可塑性樹脂Ｓの樹脂圧によって、巻き込まれた気泡を排除することができる。そのため、ＵＤテープ１００と熱可塑性樹脂Ｓとの接合界面でのボイドの発生を効果的に抑制することができる。
【００８４】
また、本実施形態におけるＵＤテープ製造工程は、繊維束に熱可塑性樹脂を塗布する塗布工程（エマルジョン塗布工程及び乾燥工程）と、塗布工程にて熱可塑性樹脂が塗布された繊維束と、追加樹脂Ｒとしての溶融した熱可塑性樹脂とを共に第一押出ダイス６に導入し、第一押出ダイス６内で熱可塑性樹脂が塗布された繊維束に追加樹脂Ｒを所定の樹脂圧で押し付けることにより、繊維束内に熱可塑性樹脂を含浸させる押出含浸工程と、を含む。これによれば、厚膜状のＵＤテープ１００を製造することができる。こうして製造された厚膜状のＵＤテープ１００を用いて繊維強化樹脂成形体１０を製造することにより、補強効果の高い繊維強化樹脂成形体を得ることができる。
【００８５】
以上、本発明の実施形態について説明したが、本発明は、上記実施形態に限定されるべきものではない。例えば、上記第二実施形態では、ＵＤテープ製造工程と押出成形工程とがそれぞれ独立して連続的に実施されているが、ＵＤテープ製造工程の一部を押出成形工程に組み込むようにしてもよい。例えば、ＵＤテープ製造工程中の押出含浸工程を、押出成形工程に組み込んでもよい。つまり、押出含浸工程が、押出成形工程と同時に実施されてもよい。この場合、押出含浸工程に用いられる第一押出ダイス６と、押出成形工程に用いられる第二押出ダイス８が共通の１個の押出ダイスであるとよい。これによれば、厚膜状のＵＤテープにより補強された繊維強化樹脂成形体を、一つの押出ダイスを用いて簡単に製造することができる。さらにこの場合、押出含浸工程で用いられる熱可塑性樹脂（追加樹脂Ｒ）と、押出成形工程で用いられる熱可塑性樹脂Ｓが同じであるとよい。
【００８６】
図９は、第一押出ダイス６と第二押出ダイス８とが同一の押出ダイス９により構成され、且つ、追加樹脂Ｒと押出成形工程で用いられる熱可塑性樹脂Ｓが同じである場合における、製造ラインを示す図である。図９に示す例によれば、２つの別個の製造ラインにて、開繊工程、塗布工程（エマルジョン塗布工程及び乾燥工程）を経て、熱可塑性樹脂が塗布された繊維束Ｆ４がそれぞれ製造される。
【００８７】
また、押出成形工程では、塗布工程にて熱可塑性樹脂が塗布された２本の繊維束Ｆ４が、第二実施形態で示した第二押出装置７に相当する押出装置７Ａからの溶融した熱可塑性樹脂と共に押出ダイス９に導入される。押出ダイス９内では、導入された熱可塑性樹脂の断面形状が所定の断面形状に成形されるとともに、繊維束Ｆ４と熱可塑性樹脂とが合流する。押出ダイス９内で繊維束Ｆ４と合流した熱可塑性樹脂の樹脂圧によって、繊維束Ｆ４内に熱可塑性樹脂が含浸されてＵＤテープ１００が成形されるとともに、成形されたＵＤテープ１００が所定の断面形状に成形された熱可塑性樹脂の所定領域に接合される。そして、押出ダイス９から、所定領域にＵＤテープ１００が接合された所定断面形状の熱可塑性樹脂が排出されることにより、繊維強化樹脂成形体１０が押出成形される。このようにして、１つの押出ダイスを用いてより簡単に、繊維強化樹脂成形体１０を製造することができる。
【００８８】
また、上記第二実施形態では、２本のＵＤテープ１００を熱可塑性樹脂Ｓとともに第二押出ダイス８に導入する例を示したが、第二押出ダイス８に導入されるＵＤテープの本数は限定されない。図１０は、４本のＵＤテープ１００が熱可塑性樹脂Ｓとともに第二押出ダイス８に導入される例を示す図である。この例によれば、第二押出ダイス８から、断面形状がロ字状の繊維強化樹脂成形体１０Ａが製造される。そして、繊維強化樹脂成形体１０Ａの断面を構成する４つの側壁部（上側壁部１１Ａ，下側壁部１２Ａ，左側壁部１３Ａ，右側壁部１４Ａ）の内部に、長手方向に沿ってそれぞれＵＤテープ１００が配設されているとともに、それぞれのＵＤテープ１００が各側壁部内で熱可塑性樹脂に接合される。
【００８９】
また、上記第二実施形態では、繊維強化樹脂成形体１０の断面形状が日字形状である例について説明したが、繊維強化樹脂成形体１０の断面形状は、上記実施形態のような断面形状に限定されない。例えば、平板状、Ｌ字状、等の断面形状であってもよい。このように、本発明は、その趣旨を逸脱しない限りにおいて、変形可能である。
【符号の説明】
【００９０】
２…水分散性エマルジョン、３…コータロール、４…熱ロール、５…第一押出装置、６…第一押出ダイス、７…第二押出装置、７Ａ…押出装置、８…第二押出ダイス、８ａ…材料供給面、８ｂ…製品排出面、８１…第一金属プレート、８１ａ…樹脂導入流路、８１ｂ…第一分岐樹脂流路、８１ｃ…第二分岐樹脂流路、８１ｄ…第三分岐樹脂流路、８１ｅ…第四分岐樹脂流路、８１ｆ…第一ＵＤテープ導入流路、８１ｇ…第二ＵＤテープ導入流路、８２…第二金属プレート、８２ａ…第一接続流路、８２ｂ…第二接続流路、８２ｃ…第一合流流路、８２ｄ…第二合流流路、８３…第三金属プレート、８３ａ…第三合流流路、８３ｂ…第四合流流路、９…押出ダイス、１０，１０Ａ…繊維強化樹脂成形体、１１，１１Ａ…上側壁部、１２，１２Ａ…下側壁部、１３，１３Ａ…左側壁部、１４，１４Ａ…右側壁部、１５…中間壁部、１００…ＵＤテープ、Ｒ…追加樹脂、Ｓ…熱可塑性樹脂
【図１】
2018030318.tif 000004
【図２】
2018030318.tif 000005
【図３】
2018030318.tif 000006
【図４】
2018030318.tif 000007
【図５】
2018030318.tif 000008
【図６】
2018030318.tif 000009
【図７】
2018030318.tif 000010
【図８】
2018030318.tif 000011
【図９】
2018030318.tif 000012
【図１０】
2018030318.tif 000013